ВОЛОКНА ЦЕЛЛЮЛОЗЫ С УВЕЛИЧЕННОЙ ПЛОЩАДЬЮ

1. Способ изготовления бумажной продукции, с улучшенными характеристиками печати, включающий следующие этапы:
подготовка водной суспензии, содержащей смесь целлюлозных волокон и воды;
по меньшей мере частичное удаление воды из водной суспензии целлюлозных волокон и воды для образования волокнистой подложки;
нанесение поверхностного покрытия на верхнюю поверхность волокнистой подложки, при этом поверхностное покрытие выполняется составом на водной основе, содержащим целлюлозные волокна с увеличенной площадью, для образования обработанной волокнистой подложки; и
сушка обработанной волокнистой подложки для создания бумажной продукции, имеющей улучшенные характеристики печати,
причем целлюлозные волокна с увеличенной площадью содержат рафинированные целлюлозные волокна из лиственной древесины со средневзвешенной длиной волокон по меньшей мере примерно 0,3 миллиметра, и средней гидродинамической удельной площадью поверхности по меньшей мере примерно 10 квадратных метров на один грамм.
2. Способ по п. 1, отличающийся тем, что поверхностное покрытие содержит смесь целлюлозных волокон с увеличенной площадью и по меньшей мере одно из: крахмальную смесь; пигментирующую смесь; и состав поверхностного покрытия.
3. Способ по п. 1, отличающийся тем, что этап нанесения покрытия включает нанесение поверхностного покрытия с использованием по меньшей мере одного из: двухвалкового клеильного пресса; клеильного пресса с дозирующим валиком; устройства с ракельным ножом; фонтанного меловального станка; устройства каскадного нанесения покрытия; и спрея-распылителя.
4. Способ по п. 2, отличающийся тем, что поверхностное покрытие содержит раствор этилированного крахмала, содержащий примерно от 0,25% до 1,0% по массе волокон древесной целлюлозы с увеличенной площадью.
5. Способ по п. 4, отличающийся тем, что раствор этилированного крахмала содержит примерно от 1,0% до 12% по массе твердого крахмала.
6. Способ по п. 4, отличающийся тем, что раствор этилированного крахмала имеет вязкость примерно от 0,01Пас до 0,22 Пас (от 10 до 220 сантипуаз).
7. Способ по п. 1, дополнительно включающий, для улучшения характеристики печати, этап отсеивания волокон древесной целлюлозы с увеличенной площадью для удаления относительно крупных фрагментов волокон перед этапом нанесения покрытия
8. Способ по п. 1, отличающийся тем, что во время этапа нанесения покрытия поверхностное покрытие наносится на волокнистую подложку для обеспечения покрытия зазоров и/или отверстий, имеющихся в лежащей ниже волокнистой подложке.
9. Способ по п. 1, отличающийся тем, что перед этапом нанесения покрытия дополнительно включает химическую реакцию целлюлозных волокон с увеличенной площадью и композиционного материала для улучшения характеристик струйной печати на бумажной продукции.
10. Способ по п. 1, дополнительно включающий рафинирование целлюлозы из лиственной древесины при потреблении энергии примерно 1440 МДж/тонну - 6480 МДж/тонну (400-1800 киловатт-часов/тонн) для создания целлюлозных волокон с увеличенной площадью.
11. Способ по п. 1, отличающийся тем, что количество целлюлозных волокон с увеличенной площадью составляет по меньшей мере 12000 волокон/миллиграмм в пересчете на абсолютно сухое вещество.
12. Способ по п. 1, отличающийся тем, что целлюлозные волокна с увеличенной площадью имеют средневзвешенную длину, составляющую по меньшей мере 60% средневзвешенной длины волокон перед улучшением поверхности посредством фибриллирования, и среднюю гидродинамическую удельную площадь поверхности по меньшей мере в 4 раза больше средней удельной площади поверхности волокон перед фибриллированием.
13. Способ по п. 12, отличающийся тем, что целлюлозные волокна с увеличенной площадью рафинируются при потреблении энергии по меньшей мере около 1080 МДж/тонну (300 киловатт-часов/тонн).
14. Способ по п. 1, отличающийся тем, что целлюлозные волокна с увеличенной площадью выполняют функцию клеящего вещества для закрытия верхней поверхности волокнистой подложки.
15. Способ по п. 2, отличающийся тем, что поверхностное покрытие содержит 7,0% этилированного крахмала/0,5% по массе волокон древесной целлюлозы с увеличенной площадью, причем непрозрачность бумажной продукции увеличивается более чем на 2 пункта.
16. Бумажная продукция, имеющая улучшенные характеристики печати, которая содержит:
волокнистую подложку, содержащую верхнюю поверхность;
поверхностное покрытие, выполненное с возможностью заполнения зазоров, имеющихся в лежащей ниже волокнистой подложке, причем поверхностное покрытие содержит слой целлюлозных волокон с увеличенной площадью, который становятся одним целым с верхней поверхностью волоконной подложки,
при этом целлюлозные волокна с увеличенной площадью содержат рафинированные целлюлозные волокна из лиственной древесины со средневзвешенной длиной волокон по меньшей мере примерно 0,3 миллиметра, и средней гидродинамической удельной площадью поверхности по меньшей мере примерно 10 квадратных метров на один грамм.
17. Бумажная продукция по п. 16, отличающаяся тем, что поверхностное покрытие дополнительно содержит по меньшей мере одно из: крахмальную смесь; пигментирующую смесь; и состав поверхностного покрытия.
18. Бумажная продукция по п. 17, отличающаяся тем, что поверхностное покрытие содержит раствор этилированного крахмала содержащего примерно от 0,25% до 1,0% по массе волокон древесной целлюлозы с увеличенной площадью.
19. Бумажная продукция по п. 18, отличающаяся тем, что раствор этилированного крахмала содержит примерно от 1,0% до 12% по массе твердого крахмала, причем раствор этилированного крахмала имеет вязкость примерно от 0,01 Пас до 0,22 Пас (от 10 до 220 сантипуаз).
20. Бумажная продукция по п. 16, отличающаяся тем, что для создания целлюлозных волокон с увеличенной площадью, целлюлоза из лиственной древесины рафинируется при потреблении энергии по меньшей мере примерно 1440 МДж/тонну - 6480 МДж/тонну (400-1800 киловатт-часов/тонн).
21. Бумажная продукция по п. 16, отличающаяся тем, что количество целлюлозных волокон с увеличенной площадью составляет по меньшей мере 12000 волокон/миллиграмм в пересчете на абсолютно сухое вещество.
22. Бумажная продукция по п. 16, отличающаяся тем, что целлюлозные волокна с увеличенной площадью имеют средневзвешенную длину волокон, составляющую по меньшей мере 60% средневзвешенной длины волокон перед улучшением поверхности с помощью фибриллирования, и среднюю гидродинамическую удельную площадь поверхности по меньшей мере в 4 раза больше средней удельной площади поверхности волокон перед фибриллированием.
23. Бумажная продукция по п. 16, отличающаяся тем, что целлюлозные волокна с увеличенной площадью выполняют функцию клеящего вещества для закрытия верхней поверхности волокнистой подложки.
24. Бумажная продукция по п. 17, отличающаяся тем, что поверхностное покрытие содержит 7,0% этилированного крахмала/0,5% по массе волокон древесной целлюлозы с увеличенной площадью, при этом непрозрачность бумажной продукции увеличивается более чем на 2 пункта.